(57)【要約】【課題】光源の間隔が広く且つ光源と光拡散板の距離が短い面照射装置においても輝度均斉度を向上させることができ、且つ容易に製造することができる光拡散板、及び製造コストが低く、消費電力が小さく、薄型化を容易に実現することができ、且つ輝度均斉度が高い面照射装置を提供する。【解決手段】光入射面より入射した光を拡散して光出射面より出射する光拡散板であって、第１の拡散層、第１の透明層及び第２の拡散層をこの順に有することを特徴とする光拡散板；並びに、複数の光源と、前記複数の光源からの光を拡散反射する反射板と、前記光源および前記反射板から入射した光を拡散照射する前記光拡散板とを備えることを特徴とする面照射装置。【選択図】      図２
2007298698.tif 000002
【特許請求の範囲】
【請求項１】
光入射面より入射した光を拡散して光出射面より出射する光拡散板であって、
第１の拡散層、第１の透明層及び第２の拡散層をこの順に有することを特徴とする光拡散板。
【請求項２】
前記第１の透明層の屈折率は、前記第１の拡散層の屈折率、および前記第２の拡散層の屈折率と異なることを特徴とする、請求項１に記載の光拡散板。
【請求項３】
前記第１の透明層の屈折率と前記第１の拡散層の屈折率の差が０．０１以上であり、
前記第１の透明層の屈折率と前記第２の拡散層の屈折率の差が０．０１以上であることを特徴とする、請求項２に記載の光拡散板。
【請求項４】
光入射面より入射した光を拡散して光出射面より出射する光拡散板であって、
第１の拡散層、第１の透明層、第２の拡散層、第２の透明層、及び第３の拡散層をこの順に有することを特徴とする光拡散板。
【請求項５】
前記光拡散板の厚みの合計が１．５ｍｍ以上であり、かつ透明層の厚みの合計が１ｍｍ以上であることを特徴とする、請求項１〜４のいずれか１項に記載の光拡散板。
【請求項６】
複数の光源と、
前記複数の光源からの光を拡散反射する反射板と、
前記光源および前記反射板から入射した光を拡散照射する、請求項１〜５のいずれか１項に記載の光拡散板とを備えることを特徴とする面照射装置。
【発明の詳細な説明】
【技術分野】
【０００１】
本発明は、ディスプレイ装置のバックライトの光の拡散等の用途に有用な光拡散板、及び当該光拡散板を備える面照射装置に関する。
【背景技術】
【０００２】
従来、液晶ディスプレイ用のバックライト装置等の面照射装置としては、冷陰極管を光源とした装置が広く用いられており、エッジライト型と呼ばれる方式と直下型と呼ばれる方式がある。エッジライト型は、細管の冷陰極管を導光板の端辺に配置した構成からなり、端面から入射した光は導光板内で反射を繰り返し、導光板主面に出光する装置である。一方、直下型の装置は、複数本の並列配置した冷陰極管と、冷陰極管の背面に設けられた反射板と、発光面をなす光拡散板とを組み合わせた構成からなる。エッジライト型とは対照的に、冷陰極管の使用本数を増やすことができるために、発光面を容易に高輝度化することができる。
【０００３】
しかし、直下型装置には、発光面の輝度均斉度が悪いという問題がある。特に、冷陰極管の真上で輝度が高くなるために発生する周期的輝度むらが大きな問題となる。つまり、装置発光面の輝度均斉度が悪いと、液晶ディスプレイの表示画面に表示むらが発生する。
【０００４】
直下型装置では冷陰極管の間隔を小さくすることで輝度均斉度を改善することはできるが、そのためには冷陰極管の数を増やさねばならず、製造コストと、点灯時の消費電力とが上昇してしまった。また冷陰極管と光拡散板の距離を大きくすることでも輝度均斉度を改善できるが、その場合は装置が厚くなってしまい、液晶ディスプレイの薄型化を実現できなかった。
【０００５】
そこで、輝度均斉度を改善するために、光拡散板に種々の改良がなされたものが提案されている。例えば、特許文献１には、縞模様やドット状の光量補正パターンを光拡散板に印刷し、冷陰極管の真上に放射される光束を低減することが提案されている。しかし、輝度均斉度の改良手段として、光量補正パターンの印刷を行うと、光束の一部を遮断するので、冷陰極管が放射する光束の利用率が低下し、十分な輝度が得られないという問題があった。
【０００６】
輝度均斉度を改善するための光拡散板への別の改良として、光拡散板の層中に光拡散剤を配合することが考えられる。例えば、特許文献２及び３には、透明基板表面に、光を散乱させる粒子を含む光拡散層を形成した構造からなる光拡散板が記載されている。このような構成において光拡散剤を高濃度に配合すれば、容易に輝度均斉度は向上する。しかしながら、光拡散剤の濃度を高めると、輝度は逆に低下してしまうという問題があった。
【０００７】
光拡散剤を高濃度とする以外の輝度均斉度の改善手段としては、光拡散板表面にプリズム形状等のパターンを形成し、輝度を低下させずに表面形状による拡散効果を持たせることが提案されている（特許文献４、５、６）。しかし光拡散板表面に複雑なプリズム状パターンを形成すると、製造がより困難となり、製造コストの上昇をもたらしてしまう。
【０００８】
【特許文献１】特開平６−２７３７６０号公報
【特許文献２】特開２０００−２９８２０３号公報
【特許文献３】特開平６−６７００３号公報
【特許文献４】特開平５−３３３３３３号公報
【特許文献５】特開平８−２９７２０２号公報
【特許文献６】特開２０００−１８２４１８号公報
【発明の開示】
【発明が解決しようとする課題】
【０００９】
本発明の目的は、光源の間隔が広く且つ光源と光拡散板の距離が短い面照射装置においても輝度均斉度を向上させることができ、且つ容易に製造することができる光拡散板を提供することにある。
【００１０】
本発明の別の目的は、製造コストが低く、消費電力が小さく、薄型化を容易に実現することができ、且つ輝度均斉度が高い面照射装置を提供することにある。
【課題を解決するための手段】
【００１１】
本発明者は、上記課題を解決すべく検討した結果、光拡散板として、特定の積層構造を採用することにより、輝度均斉度に優れかつ非常に簡便に製造しうる光拡散板を得ることができることを見出し、この知見に基づき本発明を完成した。
【００１２】
すなわち、本発明によれば、下記のものが提供される。
（１）光入射面より入射した光を拡散して光出射面より出射する光拡散板であって、第１の拡散層、第１の透明層及び第２の拡散層をこの順に有することを特徴とする光拡散板。
（２）前記光拡散板において、前記第１の透明層の屈折率は、前記第１の拡散層の屈折率、および前記第２の拡散層の屈折率と異なることを特徴とする光拡散板。なおここで、透明層の厚みの合計とは、透明層が１層のみであればその厚み、２層以上であればそれらの厚みの合計をいう。
（３）前記光拡散板において、前記第１の透明層の屈折率と前記第１の拡散層の屈折率の差が０．０１以上であり、前記第１の透明層の屈折率と前記第２の拡散層の屈折率の差が０．０１以上であることを特徴とする光拡散板。
（４）光入射面より入射した光を拡散して光出射面より出射する光拡散板であって、第１の拡散層、第１の透明層、第２の拡散層、第２の透明層、及び第３の拡散層をこの順に有することを特徴とする光拡散板。
（５）前期光拡散板において、前記光拡散板の厚みの合計が１．５ｍｍ以上であり、かつ透明層の厚みの合計が１ｍｍ以上であることを特徴とする光拡散板。
（６）複数の光源と、前記複数の光源からの光を拡散反射する反射板と、前記光源および前記反射板から入射した光を拡散照射する、前記光拡散板とを備えることを特徴とする面照射装置。
【発明の効果】
【００１３】
本発明の光拡散板は、光源の間隔が広く且つ光源と光拡散板の距離が短い光照射装置においても輝度均斉度を向上させることができ、且つ容易に製造することができるという効果を奏する。
本発明の面照射装置は、光拡散板として前記本発明の光拡散板を含むため、製造コストが低く、消費電力が小さく、薄型化を容易に実現することができ、且つ輝度均斉度が高いという効果を奏する。
【発明を実施するための最良の形態】
【００１４】
本発明の実施形態に係る光拡散板及び面照射装置について図面を参照して説明する。
図１は、本発明の光拡散板を備えた本発明の面照射装置の一例を模式的に示す図である。本実施形態の面照射装置は、並列配置された複数本の線状光源１０２と、線状光源１０２からの光を反射する反射板１０３と、線状光源１０２からの直射光及び反射板１０３からの反射光を拡散照射する光拡散板１０１とを備えている。なお、本実施の態様では、光源として線状光源を用いたが、点状光源（ＬＥＤなど）を用いてもよい。
【００１５】
本発明において、図１に示す線状光源１０２のような線状光源を用いる場合、当該線状光源の形状としては、直線状に加えて、平行な２本の管が一つの略半円でつながれ一本になったＵ字状、平行な３本の管が二つの略半円でつながれ一本になったＮ字状、および平行な４本の管が三つの略半円でつながれ一本になったＷ字状を挙げることができる。
【００１６】
本発明において、隣接する光源の中心間の距離は、１５ｍｍ〜１５０ｍｍであることが好ましく、２０ｍｍ〜１００ｍｍであることがより好ましい。前記距離を上記範囲とすることにより、面照射装置の消費電力を低減できるとともに、当該装置の組み立てが容易になり、かつ発光面の輝度むらを抑えることができる。
【００１７】
光源が線状光源である場合において、その本数は、特に限定されない。例えば、本発明の面照射装置を３２インチの液晶表示装置に用いる場合には、線状光源の数としては、例えば、１６本、１４本、１２本、８本等の偶数本や、奇数本とすることができる。
【００１８】
反射板１０３の材質としては、白色または銀色に着色された樹脂、および金属等を用いることができ、軽量化の観点から樹脂が好ましい。また、反射板１０３の色は、輝度均斉度を向上できる観点から白色であることが好ましいが、輝度と輝度均斉度を高度にバランスさせるため、白色と銀色とを混合してもよい。
【００１９】
図１の例における光拡散板１０１を、図２を参照してさらに具体的に説明する。図２において、光拡散板１０１は、第１の拡散層２１１、第１の透明層２１２及び第２の拡散層２１３を、入射面２２１の側からこの順に含む。本発明において、拡散層はヘーズが３０％以上の層であり、透明層はヘーズが３０％未満で、かつ全光線透過率が７０％以上の層である。第１の拡散層及び第２の拡散層においては、その厚み、材質及び表面形状は同一であっても異なっていてもよい。
【００２０】
光源１０２から光拡散板１０１の入射面２２１に入射した光が、拡散して出射面２２２から出射する過程について説明する。光源１０２から矢印２５１の角度で入射面２２１に入射した光を例にとると、この光は矢印２５２〜２５５のごとく光拡散板内を屈折して出射する光と、透明層２１２と第２の拡散層２１３との界面又は拡散層２１３内において矢印２５６のごとく反射し、その後第１の拡散層２１１と透明層２１２との界面又は拡散層２１１内において矢印２５７のごとく反射した後、矢印２５８〜２５９のごとく出射する光とに分かれる。また、矢印２５７で示される光の一部は、透明層２１２と第２の拡散層２１３との界面又は拡散層２１３内においてさらに反射し、光源１０２からさらに離れた、矢印２５９とは別の位置において出射しうる。
【００２１】
さらに、拡散層２１１及び２１３を光が通過する際、拡散層中において光の方向が様々に変化する。そのため、拡散層２１１に入射した光は、矢印２５２に示すように直進する他に、様々な方向に拡散する。そのため、出射面からの出射光がさらに拡散されることになる。また例えば矢印２６１で示すような、光拡散板１０１に垂直に入射する光も、様々な角度に拡散される。
【００２２】
この他にもさまざまな別の光の経路がありうるが、本発明の光拡散板は主に、上記のような第１及び第２の拡散層間の反射及び拡散層内での拡散により、光の拡散を達成し、輝度均斉度を向上させることができる。
【００２３】
本発明の光拡散板は、上記実施態様のごとく第１の拡散層、第１の透明層及び第２の拡散層の３層のみからなってもよく、さらに他の層を有していてもよい。具体的には例えば、図３に示すように、第２の拡散層の出射面側（第１の透明層とは反対側の面）に、さらに第２の透明層及び第３の拡散層をこの順に有する構成、すなわち第１の拡散層３１１−第１の透明層３１２−第２の拡散層３１３−第２の透明層３１４−第３の拡散層３１５の５層を有する構成とすることができる。このような構成を有する光拡散板においては、光源１０２から入射した光は、第１の拡散層３１１と第１の透明層３１２との界面、及び第１の透明層３１２と第２の拡散層３１３との界面に加え、第２の拡散層３１３と第２の透明層３１４との界面、及び第２の透明層３１４と第３の拡散層３１５との界面においても光が反射し、図３の矢印に示すように、さらに多くの光の拡散を達成することができる。なお、本発明の光拡散板は、さらに一組以上の透明層及び拡散層の組を備え７層以上の構成とすることもできるが、輝度及び製造の容易さの点から、拡散層及び透明層については上記３層または５層の構成が好ましい。
【００２４】
本発明の光拡散板の光入射面及び光出射面の形状は、特に限定されず、平坦な面または凹凸を有する面とすることができる。凹凸を有する場合、当該凹凸形状は、例えば、断面鋸歯状のプリズム形状とすることができる。
【００２５】
本発明の光拡散板においては、その厚みが１．５ｍｍ以上であり、かつ透明層の厚みの合計が１ｍｍ以上であることが好ましい。透明層の厚みの合計は、さらに好ましくは、２．５ｍｍ以上とすることができる。また、透明層の厚みの合計とは、透明層が１層のみであればその厚み、２層以上であればそれらの厚みの合計をいう。このように透明層が所定以上の厚みを有することにより、十分な光の拡散を達成することができる。また、光拡散板の厚みは、厚みむらを抑えることができる点で、１５ｍｍ以下であることが好ましい。また、前記拡散層の厚みの合計（拡散層が１層の場合はその厚み、拡散層が複数ある場合には、それらの層の厚みの合計）と前記透明層の厚みの合計との比（拡散層の厚みの合計／透明層の厚みの合計）が１．０以下であることが好ましい。
【００２６】
本発明の光拡散板においては、第１の透明層の屈折率が、第１の拡散層の屈折率、および第２の拡散層の屈折率と異なることが好ましい。より具体的には、第１の透明層の屈折率と前記第１の拡散層の屈折率の差が０．０１以上であり、かつ第１の透明層の屈折率と第２の拡散層の屈折率の差が０．０１以上であることが好ましい。第１の透明層と第１および第２の拡散層とでは、どちらの屈折率が大きくてもよいが、第１および第２の拡散層の屈折率が第１の透明層より大きいほうが好ましい。なお、上記好適な態様は、光拡散板が３層を超える複数の層からなる場合においても同様に成り立つことが好ましい。すなわち、ある透明層と、この透明層の両側にそれぞれ隣接する各透明層との屈折率差がそれぞれ０．０１以上であることが好ましく、さらに、透明層よりもこれらの拡散層の屈折率が大きいことが好ましい。
【００２７】
光拡散板の各層を構成する材質としては、ガラス、混合しにくい２種以上の樹脂の混合物、透明樹脂に光拡散剤を分散させたもの、および１種類の透明樹脂等を用いることができる。これらの中で、軽量であること、成形が容易であることから樹脂が好ましく、輝度向上が容易である点からは１種類の透明樹脂が好ましく、全光線透過率とヘーズの調整が容易である点からは透明樹脂に光拡散剤を分散させたものが好ましい。特に、拡散層を構成する材質としては透明樹脂に光拡散剤を分散させたものが好ましく、透明層を構成する材質としては透明樹脂が好ましい。
【００２８】
前記透明樹脂とは、ＪＩＳ  Ｋ７３６１−１に基づいて、両面平滑な２ｍｍ厚の板で測定した全光線透過率が７０％以上の樹脂のことであり、例えば、ポリエチレン、プロピレン−エチレン共重合体、ポリプロピレン、ポリスチレン、芳香族ビニル単量体と低級アルキル基を有する（メタ）アクリル酸アルキルエステルとの共重合体、ポリエチレンテレフタレート、テレフタル酸−エチレングリコール−シクロヘキサンジメタノール共重合体、ポリカーボネート、アクリル樹脂、および脂環式構造を有する樹脂などを挙げることができる。なお、（メタ）アクリル酸とは、アクリル酸およびメタクリル酸のことである。
【００２９】
これらの中でも、透明樹脂としては、ポリカーボネート、ポリスチレン、芳香族ビニル単量体を１０％以上含有する芳香族ビニル系単量体と低級アルキル基を有する（メタ）アクリル酸アルキルエステルとの共重合体、および脂環式構造を有する樹脂等の吸水率が０．２５％以下である樹脂が、吸湿による変形が少ないので、反りの少ない大型の光拡散板を得ることができる点で好ましい。
【００３０】
脂環式構造を有する樹脂は、流動性が良好であり、大型の光拡散板を効率よく製造できる点でより好ましい。脂環式構造を有する樹脂と光拡散剤の混合物は、光拡散板に必要な高透過性と高拡散性とを兼ね備え、色度が良好なので、好適に用いることができる。
【００３１】
脂環式構造を有する樹脂は、主鎖および／または側鎖に脂環式構造を有する樹脂である。機械的強度、耐熱性などの観点から、主鎖に脂環式構造を含有する樹脂が特に好ましい。脂環式構造としては、飽和環状炭化水素（シクロアルカン）構造、および不飽和環状炭化水素（シクロアルケン、シクロアルキン）構造などを挙げることができる。機械的強度、耐熱性などの観点から、シクロアルカン構造およびシクロアルケン構造が好ましく、中でもシクロアルカン構造が最も好ましい。脂環式構造を構成する炭素原子数は、通常４〜３０個、好ましくは５〜２０個、より好ましくは５〜１５個の範囲であるときに、機械的強度、耐熱性及び光拡散板の成形性の特性が高度にバランスされ、好適である。
【００３２】
脂環式構造を有する樹脂中の脂環式構造を有する繰り返し単位の割合は、使用目的に応じて適宜選択すればよいが、通常５０重量％以上、好ましくは７０重量％以上、より好ましくは９０重量％以上である。脂環式構造を有する繰り返し単位の割合が過度に少ないと、耐熱性が低下し好ましくない。なお、脂環式構造を有する樹脂中における脂環式構造を有する繰り返し単位以外の繰り返し単位は、使用目的に応じて適宜選択される。
【００３３】
脂環式構造を有する樹脂の具体例としては、（１）ノルボルネン単量体の開環重合体及びノルボルネン単量体とこれと開環共重合可能なその他の単量体との開環共重合体、並びにこれらの水素添加物、ノルボルネン単量体の付加重合体及びノルボルネン系単量体とこれと共重合可能なその他の単量体との付加共重合体などのノルボルネン重合体；（２）単環の環状オレフィン重合体及びその水素添加物；（３）環状共役ジエン重合体及びその水素添加物；（４）ビニル脂環式炭化水素系単量体の重合体及びビニル脂環式炭化水素系単量体とこれと共重合可能なその他の単量体との共重合体、並びにこれらの水素添加物、ビニル芳香族単量体の重合体の芳香環の水素添加物及びビニル芳香族単量体とこれと共重合可能なその他の単量体との共重合体の芳香環の水素添加物などのビニル脂環式炭化水素重合体；などを挙げることができる。
【００３４】
これらの中でも、耐熱性、機械的強度等の観点から、ノルボルネン重合体およびビニル脂環式炭化水素重合体が好ましく、ノルボルネン単量体の開環重合体水素添加物、ノルボルネン単量体とこれと開環共重合可能なその他の単量体との開環共重合体水素添加物、ビニル芳香族単量体の重合体の芳香環の水素添加物及びビニル芳香族単量体とこれと共重合可能なその他の単量体との共重合体の芳香環の水素添加物がさらに好ましい。
【００３５】
前記光拡散剤は、光線を拡散させる性質を有する粒子であり、無機フィラーと有機フィラーとに大別できる。無機フィラーとしては、シリカ、水酸化アルミニウム、酸化アルミニウム、酸化チタン、酸化亜鉛、硫酸バリウム、マグネシウムシリケート、およびこれらの混合物を挙げることができる。有機フィラーとしては、アクリル樹脂、ポリウレタン、ポリ塩化ビニル、ポリスチレン樹脂、ポリアクリロニトリル、ポリアミド、ポリシロキサン樹脂、メラミン樹脂、およびベンゾグアナミン樹脂等を挙げることができる。これらの中でも、有機フィラーとしては、ポリスチレン樹脂、ポリシロキサン樹脂、およびこれらの架橋物からなる微粒子が、高分散性、高耐熱性、成形時の着色（黄変）がない点で好ましく、これらの中でも、より耐熱性に優れる点でポリシロキサン樹脂の架橋物からなる微粒子がより好ましい。
【００３６】
前記光拡散剤の形状としては、例えば、球状、立方状、針状、棒状、紡錘形状、板状、鱗片状、および繊維状などを挙げることができ、これらの中でも、光の拡散方向を等方的にできる点で球状が好ましい。前記光拡散剤は、透明樹脂内に均一に分散された状態で使用される。
【００３７】
透明樹脂に分散させる光拡散剤の割合は、光拡散板の厚みや、線状光源の間隔などに応じて適宜選択できるが、例えば第１及び第２の拡散層を構成する場合、分散物の全光線透過率が３０％〜９８％となるように光拡散剤の含有量を調整することが好ましく、４０％〜９５％となるように光拡散剤の含有量を調整することがより好ましい。また、光拡散剤の割合は、ヘーズが３０％〜１００％となるように光拡散剤の含有量を調整することが好ましく、４０％〜１００％となるように光拡散剤の含有量を調整することがより好ましい。全光線透過率およびヘーズを上記好適な範囲とすることにより、輝度および輝度均斉度をより向上させることができる。
【００３８】
なお、全光線透過率とは、ＪＩＳ  Ｋ７３６１-１に基づいて、両面平滑な２ｍｍ厚みの板で測定した値であり、ヘーズとはＪＩＳ  Ｋ７１３６により両面平滑な２ｍｍ厚みの板で測定した値である。
【００３９】
本発明の面照射装置は、前記光源、反射板及び光拡散板に加え、任意に、さらに輝度及び輝度均斉度を向上させるための光学部材を適宜備えることができる。このような光学部材としては、例えば光拡散シート、プリズムシートなどを挙げることができる。これらの光学部材は、例えば、光拡散板における光源から遠い側に設けることができる。
【００４０】
また、発光面の輝度をより一層向上させる目的で、以下に示す反射型偏光子を配置してもよく、この反射型偏光子を前記光学部材の光源から遠い側に設けることができる。
【００４１】
反射型偏光子としては、ブリュースター角による偏光成分の反射率の差を利用した反射型偏光子（例えば、特表平６-５０８４４９号公報に記載のもの）；コレステリック液晶による選択反射特性を利用した反射型偏光子；具体的には、コレステリック液晶からなるフィルムと１／４波長板との積層体（例えば、特開平３-４５９０６号公報に記載のもの）；微細な金属線状パターンを施工した反射型偏光子（例えば、特開平２-３０８１０６号公報に記載のもの）；少なくとも２種の高分子フィルムを積層し、屈折率異方性による反射率の異方性を利用する反射型偏光子（例えば、特表平９-５０６８３７号公報に記載のもの）；高分子フィルム中に少なくとも２種の高分子で形成される海島構造を有し、屈折率異方性による反射率の異方性を利用する反射型偏光子（例えば、米国特許第５，８２５，５４３号明細書に記載のもの）；高分子フィルム中に粒子が分散し、屈折率異方性による反射率の異方性を利用する反射型偏光子（例えば、特表平１１-５０９０１４号公報に記載のもの）；高分子フィルム中に無機粒子が分散し、サイズによる散乱能差に基づく反射率の異方性を利用する反射型偏光子（例えば、特開平９-２９７２０４号公報に記載のもの）；などが使用できる。
【実施例】
【００４２】
以下に、実施例を挙げて本発明をさらに詳細に説明するが、本発明はこれらの実施例により何ら限定されない。なお、部及び％は、特に制限のない限り重量基準である。
【００４３】
（実施例１）
脂環式構造を有する樹脂（日本ゼオン株式会社製、ゼオノア１０６０Ｒ、屈折率１．５３）９９．２部と、平均粒径２．０μｍのシリコン系微粒子（ジーイー東芝シリコーン、トスパール１２０）０．８部とを混合し、拡散層用ペレット１を調製した。微粒子を含まない脂環式構造を有する樹脂（前記ゼオノア１０６０Ｒ）のペレットを透明層用樹脂とし、光拡散層用ペレット１を第１及び第２の拡散層用樹脂とし、シリンダー温度２５０℃の多層押出し機を用いて、第１の拡散層０．５ｍｍ−第１の透明層１．２ｍｍ−第２の拡散層０．５ｍｍの３層構造を有し合計厚み２．２ｍｍ、幅３５０ｍｍの両面平坦な板を押出した。これを２５０ｍｍ×３１０ｍｍに切断して、平板状の光拡散板を得た。
【００４４】
内寸幅３００ｍｍ、奥行き２４０ｍｍ、深さ１８ｍｍの乳白色プラスチックケースの底から４ｍｍ離して、直径４ｍｍ、長さ３６０ｍｍの冷陰極管８本を、冷陰極管の中心間距離を２５ｍｍとして、開口部長手方向に平行に配置し、電極部近傍をシリコーンシーラントで固定し、インバーターを取り付けた。上記の平板状の光拡散板を、前記プラスチックケース上に設置した。さらに拡散シート（株式会社きもと製、ライトアップ１００ＧＭ３）を、光拡散剤を含有する層を光拡散板から遠い側になるように設置し、その上にプリズムシート（住友スリーエム株式会社製ＢＥＦ  ＩＩＩ）を設置した。
【００４５】
次いで、管電流６ｍＡを印加して冷陰極管を点灯し、二次元色分布測定装置を用いて、短手方向に中心線上で等間隔に１００点の輝度を測定し、下記数式に従い、平均輝度及び輝度均斉度を求めたところ、平均輝度は１０４００ｃｄ／ｍ2、輝度均斉度は１．５％であった。
【００４６】
平均輝度    Ｌａ＝（Ｌ１＋Ｌ２）／２                数式（３）
輝度均斉度  Ｌｕ＝（（Ｌ１−Ｌ２）／Ｌａ）×１００      数式（４）
（Ｌ１：輝度の上下変動における、輝度極大値の平均）
（Ｌ２：輝度の上下変動における、輝度極小値の平均）
輝度均斉度は、輝度の均一性を示す指標であり、この数値が小さい程、輝度の均一性は高い。
【００４７】
（実施例２）
透明層の厚みを２．７ｍｍに変更し、光拡散板の厚みを３．７ｍｍとした他は、実施例１と同様に、光拡散板及び面照射装置を作成し、平均輝度及び輝度均斉度を求めたところ、平均輝度は１０４００ｃｄ／ｍ2、輝度均斉度は０．８％であった。
【００４８】
（実施例３）
拡散層及び透明層を構成する樹脂として、脂環式構造を有する樹脂（前記ゼオノア１０６０Ｒ）に代えて、ポリメチルアクリレート樹脂（旭化成ケミカルズ株式会社製、デルペット７０ＮＨＸ、屈折率１．４９）を用いた他は、実施例１と同様に、光拡散板及び面照射装置を作成し、平均輝度及び輝度均斉度を求めたところ、平均輝度は１０１００ｃｄ／ｍ2、輝度均斉度は１．６％であった。
【００４９】
（実施例４）
拡散層を構成する樹脂として、脂環式構造を有する樹脂（前記ゼオノア１０６０Ｒ）に代えて、メチルメタクリレート・スチレン共重合樹脂（ＰＳジャパン株式会社製、ＭＸ１５０、屈折率１．５５）を用いた他は、実施例１と同様に、光拡散板及び面照射装置を作成し、平均輝度及び輝度均斉度を求めたところ、平均輝度は１００００ｃｄ／ｍ2、輝度均斉度は１．４％であった。
【００５０】
（実施例５）
拡散層を構成する微粒子として、空気含有ガラス粒子（住友スリーエム株式会社製、スコッチライトグラスバブルスＳ６０ＨＳ）を用い、これを脂環式構造を有する樹脂（前記ゼオノア１０６０Ｒ）に８％含有させた混合物（混合物の屈折率１．５１）からなる、拡散層用ペレット２を調製した。これを拡散層用ペレット１に代えて用いた他は、実施例１と同様に、光拡散板及び面照射装置を作成し、平均輝度及び輝度均斉度を求めたところ、平均輝度は１００００ｃｄ／ｍ2、輝度均斉度は１．５％であった。
【００５１】
（実施例６）
多層押出し機の押出し口を変更し、層構成を光源側から第１の拡散層０．２ｍｍ−第１の透明層０．８ｍｍ−第２の拡散層０．２ｍｍ−第２の透明層０．４ｍｍ−第３の拡散層０．２ｍｍとし、５層の合計厚みを２．２ｍｍとした他は、実施例１と同様に、光拡散板及び面照射装置を作成し、平均輝度及び輝度均斉度を求めたところ、平均輝度は１０２００ｃｄ／ｍ2、輝度均斉度は１．５％であった。
【００５２】
（実施例７）
脂環式構造を有する樹脂（前記ゼオノア１０６０Ｒ）９９．７部とシリコン系微粒子（前記トスパール１２０）０．３重量部とを混合し、拡散層用ペレット３を調製した。拡散層用ペレット１に代えてこのペレット３を用い、且つ、光入射面側及び光出射面側の両方に、頂角９０℃、ピッチ７０μｍの断面鋸歯状プリズム条列を、面長手方向に平行な方向に形成した他は、実施例１と同様に、光拡散板及び面照射装置を作成し、平均輝度及び輝度均斉度を求めたところ、平均輝度は１０８００ｃｄ／ｍ2、輝度均斉度は１．０％であった。
【００５３】
（比較例１）
拡散層用ペレット１のみを単層の押出し機で成形し、厚み２．２ｍｍの両面平坦な板とした。これを２５０ｍｍ×３１０に切断して、平板状の光拡散板を得た。この光拡散板を用いた他は、実施例１と同様に、面照射装置を作成し、平均輝度及び輝度均斉度を求めたところ、平均輝度は９４００ｃｄ／ｍ2、輝度均斉度は２．８％であった。
【図面の簡単な説明】
【００５４】
【図１】本発明の光拡散板及び面照射装置の一例を模式的に示す斜視図である。
【図２】図１に示す例における、光拡散板による光の拡散の態様を示す縦断面図である。
【図３】本発明の光拡散板の別の例による光の拡散の態様を示す縦断面図である。
【符号の説明】
【００５５】
１０１  光拡散板
１０２  線状光源（光源）
１０３  反射板
２１１  第１の拡散層
２１２  第１の透明層
２１３  第２の拡散層
２５１〜２５９、２６１  光の経路
３１１  第１の拡散層
３１２  第１の透明層
３１３  第２の拡散層
３１４  第２の透明層
３１５  第３の拡散層
【図１】
2007298698.tif 000003
【図２】
2007298698.tif 000004
【図３】
2007298698.tif 000005